【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ａ）少なくとも１種のイソオレフィンモノマーから誘導された繰返し単位及び１種以上のマルチオレフィンモノマーから誘導された繰返し単位を含有すると共に１つ以上のアリル性ハロゲン部分（allylic halogen moiety）を有するハロゲン化ブチルゴム重合体を用意する（provide）工程、
ｂ）該ハロゲン化ブチルゴム重合体を、ビニル側基を有する窒素系（based）又は燐系求核剤と１００℃以下の温度で混合する工程、
ｃ）過酸化物硬化性ブチルゴムアイオノマー（ionomer）を過酸化物硬化剤と混合する工程、
ｄ）過酸化物硬化剤と混合した該過酸化物硬化性ブチルゴムアイオノマーを、ＲＭＳ表面粗さが０．１〜１０ｎｍの２つの加熱表面間で物品に成形する（form）工程、
ｅ）前記アリル性ハロゲン部分を求核剤と反応させて過酸化物硬化性ブチルゴムアイオノマーを形成する工程、
ｆ）前記物品を前記過酸化物硬化剤に好適な条件下で硬化する工程、及び
ｇ）得られた硬化物品を前記２つの加熱表面から剥離する工程、
を含む、過酸化物硬化性ブチルゴムアイオノマーから作製した光学的に透明な過酸化物硬化物品の製造方法。
【請求項２】
工程ｂ）が２５〜１００℃の温度で行われる請求項１に記載の方法。
【請求項３】
工程ｂ）が２５〜６０℃の温度で行われる請求項２に記載の方法。
【請求項４】
工程ｃ）の前に、ハロゲン化ブチルゴム重合体を過酸化物硬化剤と混合すると同時に、過酸化物硬化剤をハロゲン化ブチルゴム重合体及び／又は求核剤と反応させる工程を更に含む請求項１〜３のいずれか１項に記載の方法。
【請求項５】
過酸化物硬化剤が、ジクミルパーオキシド、ジ−ｔｅｒｔ−ブチルパーオキシド、ベンゾイルパーオキシド、２，２’−ビス（ｔｅｒｔ−ブチルパーオキシ）ジイソプロピルベンゼン、ベンゾイルパーオキシド、２，５−ジメチル−２，５−ジ（ｔｅｒｔ−ブチルパーオキシ）ヘキシン−３、２，５−ジメチル−２，５−ジ（ベンゾイルパーオキシ）ヘキサン、又は２，５−ビス（ｔｅｒｔ−ブチルパーオキシ）−２，５−ジメチルヘキサンを含む請求項１〜４のいずれか１項に記載の方法。
【請求項６】
過酸化物硬化剤が０．１〜７ｐｈｒの量で添加される請求項１〜５のいずれか１項に記載の方法。
【請求項７】
前記過酸化物硬化剤及び前記アイオノマーを過酸化物硬化助剤と混合する工程を更に含む請求項１〜６のいずれか１項に記載の方法。
【請求項８】
過酸化物硬化助剤がトリアリルイソシアヌレート（ＴＡＩＣ）、Ｎ，Ｎ’−ｍ−フェニレンジマレイミド、トリアリルシアヌレート（ＴＡＣ）又は液体ポリブタジエンからなる請求項７に記載の方法。
【請求項９】
前記アイオノマーが、ブチルゴムとビニル側基との合計不飽和を１．０モル％以上の量で含む請求項１〜８のいずれか１項に記載の方法。
【請求項１０】
前記２つの加熱表面が剥離層で被覆される請求項１〜９のいずれか１項に記載の方法。
【請求項１１】
剥離層がポリ（ジメチルシロキサン）（ＰＤＭＳ）、シリコーンゴム重合体、又はフルオロ重合体を含む請求項１０に記載の方法。
【請求項１２】
工程ｆ）の硬化条件が、１００〜２００℃の硬化温度で１〜３０分の硬化時間である請求項１〜１１のいずれか１項に記載の方法。
【請求項１３】
硬化温度が１６０〜１７５℃の範囲である請求項１２に記載の方法。
【請求項１４】
物品が、１００℃以下の温度内の２つの加熱表面間から剥離される請求項１〜１３のいずれか１項に記載の方法。
【請求項１５】
物品が、３０℃以上の温度内の２つの加熱表面間から剥離される請求項１〜１４のいずれか１項に記載の方法。
【請求項１６】
硬化物品のＲＭＳ表面粗さが７ｎｍ未満である請求項１〜１５のいずれか１項に記載の方法。
【請求項１７】
０．５１ｍｍ以下の厚さで提供された場合、物品の少なくとも一部は、６３０ｎｍの波長に対し７５％以上の光透明度を示す請求項１〜１６のいずれか１項に記載の方法。
【請求項１８】
少なくとも１種のイソオレフィンモノマーから誘導された繰返し単位；及び１種以上のマルチオレフィンモノマーと、ビニル側基を有する１種以上の窒素系又は燐系求核剤とのハロゲン化後の反応生成物から誘導された繰返し単位を含む過酸化物硬化性ブチルゴムアイオノマーから作製した過酸化物硬化物品であって、該物品の少なくとも一部が０．５１ｍｍ以下の厚さで提供された場合、６３０ｎｍの波長に対し７５％以上の光透明度を示す前記過酸化物硬化物品。
【請求項１９】
イソオレフィンモノマーがＣ４〜Ｃ８イソモノオレフィンモノマーを含む請求項１８に記載の物品。
【請求項２０】
イソオレフィンモノマーがイソブチレンである請求項１９に記載の物品。
【請求項２１】
マルチオレフィンモノマーがＣ５〜Ｃ１１共役脂肪族ジエンモノマーを含む請求項１８〜２０のいずれか１項に記載の物品。
【請求項２２】
マルチオレフィンモノマーがイソプレンである請求項２１に記載の物品。
【請求項２３】
マルチオレフィンモノマーがハロゲン化の前に０．５〜２．５モル％の合計量で存在する請求項１８〜２２のいずれか１項に記載の物品。
【請求項２４】
前記ブチルゴムアイオノマーが１種以上の共重合性アルキル置換ビニル芳香族コモノマーを更に含む請求項１８〜２３のいずれか１項に記載の物品。
【請求項２５】
コモノマーがＣ１〜Ｃ４アルキル置換スチレンを含む請求項２４に記載の物品。
【請求項２６】
コモノマーがα−メチルスチレン、ｐ−メチルスチレン、クロロスチレン、シクロペンタジエン又はメチルシクロペンタジエンを含む請求項２５に記載の物品。
【請求項２７】
窒素系又は燐系求核剤が式
【化１】
2016505676.tif 000001
（式中、Ａは窒素又は燐であり、Ｒ１，Ｒ２及びＲ３は、独立に直鎖又は分岐鎖のＣ１〜Ｃ１８アルキル置換基；単環式か又はＣ４〜Ｃ８縮合環からなるアリール置換基；又はそれらの組合わせから選ばれて構成され、Ｒ１，Ｒ２及びＲ３の少なくとも１つはビニル側基を有する）
に従って選択される請求項１８〜２６のいずれか１項に記載の物品。
【請求項２８】
求核剤が、ジフェニルホスフィノスチレン（ＤＰＰＳ）、アリルジフェニルホスフィン、ジアリルフェニルホスフィン、ジフェニルビニルホスフィン、トリアリルフェニルホスフィン、Ｎ−ビニルカプロラクタム、Ｎ−ビニルフタルイミド、９−ビニルカルバゾール、Ｎ−［３−（ジメチルアミノ）プロピル］メタクリルアミド、ジフェニルビニルホスフィン−メチル−Ｎ−ビニルアセトアミド、Ｎ−アリル−Ｎ−ブチル−２−プロペン−１−アミン、１−ビニル−２−ピロリドン、２−イソプロペニル−２−オキサゾリン、２−ビニルピリド−４−ビニルピリジン、Ｎ−エチル−２−ビニルカルバゾール及びそれらの混合物よりなる群から選ばれる請求項２７に記載の物品。
【請求項２９】
求核剤がジフェニルホスフィノスチレンＤＰＰＳを含む請求項２８に記載の物品。
【請求項３０】
硬化物品のＲＭＳ表面粗さが０．１〜１０ｎｍの範囲である請求項１８〜２９のいずれか１項に記載の物品。
【請求項３１】
光透明性が８３％以上である請求項１８〜３０のいずれか１項に記載の物品。
【請求項３２】
物品が７．５ｄＮｍを超える硬化状態ＭＨを有する請求項１８〜３１のいずれか１項に記載の物品。
【請求項３３】
２００％モジュラスが１．３ＭＰａより大きい請求項１８〜３２のいずれか１項に記載の物品。
【請求項３４】
物品が光学的に透明な充填剤を更に含む請求項１８〜３３のいずれか１項に記載の物品。
【請求項３５】
充填剤が溶融シリカを含む請求項３４に記載の物品。
【手続補正２】
【補正対象書類名】明細書
【補正対象項目名】０００８
【補正方法】変更
【補正の内容】
【０００８】
本発明の他の一面によれば、過酸化物硬化性ブチルゴムアイオノマーから作製した過酸化物硬化物品であって、少なくとも一部に０．５１ｍｍ以下の厚さを有する該物品の少なくとも一部は６３０ｎｍの波長に対し７５％以上の光透明性を示す前記過酸化物硬化物品の製造方法が提供される。この製造方法は、少なくとも１種のイソオレフィンモノマーから誘導された繰返し単位及び合計量で０．５〜２．５モル％存在する１種以上のマルチオレフィンモノマーから誘導された繰返し単位を有すると共に１つ以上のアリル性ハロゲン部分（allylic halogen moiety）を有するハロゲン化ブチルゴム重合体を用意する（provide）工程；該ハロゲン化ブチルゴム重合体を、ビニル側基を有する窒素系（based）又は燐系求核剤と混合する工程；前記アリル性ハロゲン部分を該求核剤と反応させて、過酸化物硬化性ブチルゴムアイオノマーを形成する工程；該過酸化物硬化性ブチルゴムアイオノマーを６０℃以下の温度で４〜８分間、過酸化物硬化剤と混合する行程；過酸化物硬化剤と混合した前記過酸化物硬化性ブチルゴムアイオノマーを、ＲＭＳ表面粗さが１０ｎｍ以下の２つの加熱表面間で物品に成形する（form）工程；該物品を前記過酸化物硬化剤に好適な条件下で硬化する工程；及び得られた硬化物品を、３０℃を超える温度にある間、前記加熱表面から剥離する工程を含む。
本発明の他の面は、以下の説明を参照すれば当業者に明らかになろう。
本発明を一層明白に理解するため、その好ましい実施形態を添付の図面を参照して説明する。